ХИРУРГИЧЕСКИЙ ИНСТРУМЕНТ

ХИРУРГИЧЕСКИЙ ИНСТРУМЕНТ
Полезная модель относится к медицине и может быть использована для проведения хирургических операций различного профиля в качестве инструмента, входящего в группу захватывающих, удерживающих и режущих инструментов.
Известен хирургический инструмент, входящий в группу захватывающих, удерживающих и режущих инструментов, содержащий рукоятку и рабочую часть с рабочими поверхностями в виде губок, крючков или лезвий (Каталог. Инструменты для офтальмологии. Новые рукоятки. АО Казанский медико-инструментальный завод. 1999).
Наиболее дешевым и эффективным методом защиты от корозии инструментов из алюминиевых и титановых сплавов является анодирование. Однако структура анодного оксидного покрытия такова, что только прилегающий к металлу слой толщиной 0,5 - 1,0 мкм беспорист. Основная масса оксида пронизана порами диаметром в несколько сотен ангстрем и длиной до нескольких десятков мкм. (Е.Е.Аверьянов. Справочник по анодированию. М. Машиностроение. 1988,с.10). Изделия из углеродистых и низколегированных сталей часто защищают от коррозии фосфатированием. Фосфатирование - процесс образования на поверхности металла мелкокристаллической пленки, практически не растворимых в воде фосфорнокислых солей железа и марганца. Пленка представляет из себя хаотическое нагромождение сросшихся микрокристалликов солей.
МПК А61В
Пористость ее велика. (П.К.Лаворко. Оксидные покрытия металлов. М. Машгиз. 1963, с. 153).
Одним из лучших методов защиты от коррозии изделий заключается в нанесении на их поверхность тонкой пленки парафина или подобных ему веществ. Будучи инертным в химическом отнощении, парафин защищает изделие от коррозии при воздействии влаги, кислот и щелочей. Важной особенностью парафина является то, что он разрещен Минздравом для применения в медицинской и пищевой промыщленности. (Химические товары. Справочник,т.2, М., Химия, 1969, с.469). Парафин наносится на изделие как в виде растворов, так и в расплавленном виде. Однако полученное покрытие обладает плохой адгезией как к анодному, так и к фосфатному покрытию, т.к. парафин не проникает в поры столь малого диаметра даже с использованием пониженного давления или циклирования повыщенного с пониженным. Таким образом, покрытие с парафиновой пленкой не может служить надежной защитой от коррозии, так как со временем отслаивается, имеет невысокую прочность, боится ударных нагрузок.
Цель - создание инструмента с улучщенными электрофизическими параметрами: однородности и беспористости по толщине покрытия и высокой коррозионой стойкости.
Поставленная цель достигается тем, что хирургический инструмент, входящий в группу захватывающих, удерживающих и режущих инструментов, содержащий рукоятку и рабочую часть с рабочими поверхностями в виде губок, крючков или лезвий с анодированным или фосфатным антикоррозионным покрытием, хирургический инструмент после выполнения всех гальванических операций и промывки в воде в мокром виде погружают в ванну с расплавленным парафином, нагретым
выше температуры вскипания воды в порах, который заполняет большое количество микропор и капилляров на поверхности анодного или фосфатного покрытия за счет разреженного пространства в них, которое образуется при вскипании и испарении в порах воды.
На фиг. 1 изображен предлагаемый хирургический инструмент.
Инструмент, входяш:ий в группу захватывающих, удерживающих и режущих инструментов, содержит рукоятку 1 и рабочую часть 2, например в виде удерживающих губок (иглодержатель).
Изделие выполнено из металла с анодным или фосфатным антикоррозионным покрытием. Контроль методами электронной микроскопии и электрографии показывают, что покрытие однородно по толщине покрытия и имеет высокую микротвердость.
Покрытие на инструменте может быть получено следующим образом.
Анодное покрытие выполняется в 20% водном растворе серной кислоты на изделиях из алюминиевого сплава АЛ9 при плотности тока 2 А/ дм2. Затем, после промывки в ванне, инструмент погружают в  с расплавленным парафином, который заполняет микропоры и капилляры покрытия за счет разрежения, которое образуется в них путем вскипания и испарения воды. За счет разрежения расплавленный парафин затягивается и заполняет пустоты в анодной или фосфатной пленке. Не заполненных пор не остается. Критерием окончания пропитки изделия парафином служит прекращение процесса газовыделения из защитного покрытия. Заполнивший поры парафин не покидает их даже при нагреве изделия выше температуры его плавления. Коррозионная стойкость покрытия определялась пробой ВИАМ. Результаты эксперимента сведены в таблицу.
Как следует из результатов эксперимента, пропитка оксидного покрытия парафином резко увеличивает коррозионную стойкость покрытия.
Фосфатное покрытие выполнялось на изделиях из низкоуглеродистой стали Ст.З, Ст.40. Для фосфатирования применялись препарат «Мажеф и водный раствор концентрата фосфатирующего КПМ2. После фосфатирования и промывки изделия, в мокром виде изделие погружали в парафин, нагретый до температуры выше 100 С (110-120 °С). Толщина фосфатной пленки составляла 35 мкм. Коррозионная стойкость фосфатного покрытия, пропитанного парафином, испытывалась по стандартной методике (относительная влажность 98%, температура 40°С) в климатической камере в течение 128 часов. В перерывах между циклами (они составляли 384 часа) изделия из камеры не вынимались, что ужесточало испытания. Для контроля помещались аналогичные изделия с цинковым и кадмиевым покрытиями толщиной 15 мкм.
После проведения испытаний поверхность образцов осматривалась визуально в микроскоп МБС-9 при 28-кратном увеличении. Коррозионная стойкость пропитанных фосфатных покрытий оказалась очень высокой. Изменений в покрытии и следов коррозии не обнаружено. Такую же коррозионную стойкость показали образцы с кадмиевым покрытием. На
образцах с цинковым покрытием и с непропитанным фосфатным покрытием отмечены многочисленные участки с нарушением покрытия и коррозией металла.
1.Покрытие инструмента практически получено с беспористой пленкой умеренной толщины с однородными параметрами по толщине.
2.Коррозионная стойкость покрытия высока и достигает более 120 мин.
Авторых№ 4 Е.Е.Аверьянов
С.Б.Александров
Н.Х.Вагапова
В.М.Матухнов